Brevet FR3069011A1 (20190118)

REVENDICATIONS1. Procédé de traitement d'une formation rocheuse, en particulier souterraine, contre des venues de sable lors de la production d'un fluide issu de cette formation via un puits foré à travers ladite formation caractérisé en ce qu'il comprend au moins une étape d'injection d'un coulis de ciment géopolymérique dans ladite formation rocheuse, en particulier aux abords dudit puits et/ou à travers ledit puits.\n<CLM>\1\tProcédé selon la revendication 1, caractérisé en ce qu'il comprend au moins une étape d'injection d'un gaz aux abords dudit puits et/ou à travers ledit puits pour reconnecter audit puits le fluide de la formation rocheuse.\n<CLM>\1\tProcédé selon l'une ou l'autre des revendications 1 et 2, caractérisé en ce qu'il comprend plusieurs cycles d'injection, chaque cycle d'injection comprenant au moins une étape d'injection du coulis de ciment géopolymérique suivie(s) d'au moins une étape d'injection de gaz.\n<CLM>\1\tProcédé selon l'une quelconque des revendications 1 à 3, caractérisé en ce que le coulis de ciment géopolymérique comprend : a) au moins un composant d'aluminosilicate, ou un mélange de plusieurs composants, ledit mélange étant source d'aluminosilicate, et b) une solution alcaline de silicate.\n<CLM>\1\tProcédé selon la revendication 4, caractérisé en ce qu'au moins 50% en volume cumulé des particules dudit au moins un composant d'aluminosilicate, ou du mélange de plusieurs composants, ledit mélange étant source d'aluminosilicate, ont une taille inférieure ou égale d' au moins 6 fois, de préférence au moins 7 fois, la taille d'au moins 50% en STORENGY - ECOLE CENTRALE DE LILLE H300130 0005 FR BN FR 17 56760 03/11/2017 36 volume cumulé des pores de la formation rocheuse, ou au diamètre hydraulique moyen dh des pores de la formation rocheuse.\n<CLM>\1\tProcédé selon l'une ou l'autre des revendications 4 et 5, caractérisé en 5 ce qu'il comprend une étape de préparation des particules dudit au moins, un composant d'aluminosilicate, ou dudit mélange de plusieurs composants, ledit mélange étant source d'aluminosilicate, en sorte qu'au moins 50% en volume cumulé desdites particules aient une taille inférieure ou égale d' au moins 6 fois, de préférence au moins 7 fois, la 10 taille d'au moins 50% en volume cumulé des pores de la formation souterraine, ou au diamètre hydraulique moyen dh des pores de la formation rocheuse.\n<CLM>\1\tProcédé selon la revendication 6, caractérisé en ce que l'étape de 15 préparation est une étape de réduction de la taille des particules.\n<CLM>\1\tProcédé selon l'une ou l'autre des revendications 6 et 7, caractérisé en ce que l'étape de préparation est une étape de broyage, de préférence une étape de broyage en milieu humide. 20\n<CLM>\1\tProcédé selon l'une quelconque des revendications 1 à 8, caractérisé en ce que le coulis de ciment géopolymérique comprend une proportion massique en eau, par rapport à sa masse totale, supérieure ou égale à 50%, de préférence supérieure ou égale à 60%, encore de préférence 25 supérieure ou égale à 70%.\n<CLM>\1\tProcédé selon l'une quelconque des revendications 4 à 9, caractérisé en ce que ledit au moins un composant d'aluminosilicate, ou ledit mélange de plusieurs composants, ledit mélange étant source d'aluminosilicate, est 30 choisi parmi : un métakaolin, un kaolin, une bentonite, des cendres STORENGY - ECOLE CENTRALE DE LILLE H300130 0005 FR BN FR 17 56760 03/11/2017 37 volantes, un laitier de haut fourneau, de la fumée de silice, et leurs mélanges.\n<CLM>\1\tProcédé selon l'une quelconque des revendications 4 à 9, caractérisé 5 en ce que la solution alcaline de silicate est une solution alcaline de silicate de potassium, de sodium ou de calcium.\n<CLM>\1\tProcédé selon l'une quelconque des revendications 4 à 11, caractérisé en ce que le coulis de ciment géopolymérique comprend une proportion 10 massique dudit au moins un composant d'aluminosilicate, ou du mélange de plusieurs composants, ledit mélange étant source d'aluminosilicate, par rapport à sa masse totale, supérieure à 0% et inférieur ou égale à 30%, de préférence inférieure ou égale à 20%. 15\n<CLM>\1\tProcédé selon l'une quelconque des revendications 1 à 12, caractérisé en ce que le coulis de ciment géopolymérique a une viscosité, mesurée à température ambiante, inférieure ou égale à 25 mPa.s.\n<CLM>\1\tProcédé selon l'une quelconque des revendications 4 à 13, caractérisé 20 en ce que la composition chimique issue du mélange du a) au moins un composant d'aluminosilicate, ou du mélange de plusieurs composants, ledit mélange étant source d'aluminosilicate, avec la solution alcaline de silicate b) a pour formule : 1.A1203 ; n.902 ; r.(M120 ou M20) ; z.H20, dans laquelle 2 5115_20 et z.k25, 15.r516, et M1 est Na ou K et M2 est Ca, 25 de préférence z?..45.\n<CLM>\1\tFormation rocheuse consolidée par un coulis de ciment géopolymérique, caractérisée en ce qu'elle est susceptible d'être obtenue par le procédé selon l'une quelconque des revendications 1 à 14, STORENGY - ECOLE CENTRALE DE LILLE H300130 0005 FR BN FR 17 56760 03/11/2017